본 발명은 양성자 교환막(PEM) 연료 전지와 같은, 연료 전지에 사용되는 전극 촉매에 대한 것이다. 본 발명은 귀금속 함량의 감소 및 귀금속을 낮은 수준으로 대체함으로써 연료 전지 전극 내 신규하고 혁신적인 촉매 조성물을 제공하는 촉매 효율의 개선에 대한 것이다. 본 발명의 신규한 전극 촉매는 Sc, Y 및 La 및 그 혼합물로부터 선택되는 추가적인 원소와 합금된, Pt, Pd 및 그 혼합물로부터 선택되는 귀금속을 포함하며, 상기 합금은 전도성 지지 물질 상에 지지된다.
주어진 문장을 읽고 간략하게 요약해주세요.

문장: 
[ 발명의 명칭 ]
연료전지 전극으로서 적합한 백금 및 팔라듐 합금PLATINUM AND PALLADIUM ALLOYS SUITABLE AS FUEL CELL ELECTRODES
[ 기술분야 ]
본 발명은 연료전지(예컨대, 양성자 교환막(PEM) 연료전지-고분자 전해질 막 연료전지로도 알려짐)에 사용되는 전극 촉매에 대한 것이다. 본 발명은 연료 전지 전극에 있어서 신규하고 획기적인 촉매 조성물을 제공하는 귀금속의 낮은 수준의 대체에 의한 촉매 효율의 개선 및 귀금속 성분의 환원에 대한 것이다. 
[ 배경기술 ]
연료전지는 수소와 산소를 연소 없이 결합하여 물을 형성하고 직류 전력을 생산한다. 이 공정은 역 전기분해로 설명될 수 있다. 연료전지는 고정적이고 휴대가능한 전력 애플리케이션으로 잠재성을 갖는다; 그러나 비유동적이고 휴대가능한 애플리케이션의 발전(power generation)을 위한 연료전지의 상업적 가능성은 제조, 비용 및 내구성의 수많은 문제를 해결하는데 달려 있다.전기화학 연료전지는 연료 및 산화제를 전력 및 반응 산물로 전환시킨다. 전형적인 연료전지는 막 및 캐소드(cathode) 및 애노드(anode)로 불리는 두 개의 전극으로 구성된다. 상기 막은 상기 캐소드 및 애노드 사이에 샌드위치된다. 수소와 같은 연료는 애노드로 공급되는데, 이곳에서 전기화학적촉매가 하기 반응을 촉매화한다:2H2→4H++4e-.애노드에서는, 수소가 수소 이온(양성자) 및 전자로 분리된다. 상기 양성자는 애노드로부터 막을 통하여 캐소드로 이동한다. 상기 전자는 애노드로부터 전류 형태인 외부 회로를 통하여 이동한다. 산소 또는 산소-함유 공기의 형태인 산화제는 캐소드에 공급되는데, 여기에서 그것은 막을 횡단한 수소 이온 및 외부 회로로부터의 전자와 반응하여 반응 산물로서 액체 물을 형성한다. 상기 반응은 전형적으로 백금 금속군에 의하여 촉매된다. 캐소드에서의 상기 반응은 하기와 같이 일어난다: O2+4H++4e-→ 2H2O. 초기 연료세포에서의 화학적 에너지의 전기적 에너지로의 성공적인 전환은 160년도 더 전에 처음으로 입증되었다. 그러나 매력적인 구조 효율 및 연료-전지 기술과 관련한 환경적 이익에도 불구하고, 초기의 과학적 실험을 상업적으로 실행가능한 산업적 산물로 발전시키는 것은 어려운 것으로 증명되었다. 기존의 전력 기술과 비교하여 볼 때, 문제들은 전력 생산의 효율 및 비용을 가능하게 하는 적절한 물질의 부족과 자주 관련되었다. 양성자 교환 막 연료 전지는 효율 및 실질적인 연료전지 디자인 모두와 관련하여 과거 몇 년간 상당히 발전되어 왔다. 휴대 가능한 배터리 및 자동차 배터리를 위한 연료-전지 대체물의 일부 원형이 입증되어 왔다. 그러나, 비용, 활성 및 전기화학적 촉매의 안정성과 관련된 문제들은 고분자 전해질 연료전지의 발전에 주된 관심사였다. 예컨대, 백금(Pt)-기초 촉매들은 연료전지 및 다른 촉매 애플리케이션에서 가장 성공적인 촉매이다. 불행히도, 백금의 고비용 및 부족(scarcity)은 이 물질을 대규모 애플리케이션에 이용하는 것을 제한하였다. 게다가 낮은 온도 고분자 전해지 막 연료전지의 발전은, 산소 환원 반응(ORR)이 낮아, 그 결과 촉매로 백금을 이용한다고 하더라도 촉매 활성이 낮다는 사실에 의하여 심각하게 방해된다.또한, 애노드에서 백금의 이용과 관련된 문제는 일산화탄소 불순물에 의한 촉매 표면의 오염이었다. 메탄올 및 막을 통과하는 다른 탄소 함유 연료가 백금의 촉매 효과 하 캐소드에서 산소와 반응하여, 연료전지의 효율을 감소시키기 때문에, 캐소드 측에서는 보통 더 높은 촉매 로딩(loadings)이 이용되어 왔다.촉매 효율을 개선시키고 비용을 감소시키기 위하여, 다른 귀금속 및 비-귀금속을 이용하여 촉매로서 Pt 합금을 형성한다. Pd, Rh, Ir, Ru, Os, Au 등을 포함하는 귀금속들이 연구되어 왔다. Sn, W, Cr, Mn, Fe, Co, Ni, Cu (U.S. Pat. No. 6,562,499)를 포함하는 비-귀금속들 역시 시도되어 왔다. 연료전지 애플리케이션을 위한 촉매로서 서로 다른 Pt-합금들이 공개되었다. 촉매로서 이원합금은 Pt-Cr (U.S. Pat. No. 4,316,944), Pt-V (U.S. Pat. No. 4,202,934), Pt-Ta (U.S. Pat. No. 5,183,713), Pt-Cu (U.S. Pat. No. 4,716,087), Pt- Ru (U.S. Pat. No. 6,007,934), Pt-Ti, Pt-Cr, Pt-Mn, Pt-Fe, Pt-Co, Pt-Ni, Pt-Cu (GB 2 242 203)를 포함한다. 촉매로서 삼원합금은  Pt-Ru-Os (U.S. Pat. 5,856,036), Pt-Ni-Co, Pt-Cr-C, Pt-Cr-Ce (U.S. Pat. No. 5,079,107), Pt-Co-Cr (U.S. Pat. No. 4,711, 829), Pt-Fe-Co (U.S. Pat. No. 4,794,054), Pt-Ru-Ni (U.S. Pat.-No. 6,517,965), Pt-Ga-(Cr, Co, Ni) (U.S. Pat. No. 4,880,711), Pt-Co-Cr (U.S. Pat. No. 4,447,506)을 포함한다. 촉매로서 사원합금은 Pt-Ni-Co-Mn, (U.S. Pat. No. 5,225,391), Pt-Fe-Co-Cu (U.S. Pat. No. 5,024,905)를 포함한다.그러나, PEM 연료전지가 실행가능한 기술이 되기 위하여는, 여전히 촉매 활성을 증가시키거나 또는 전극 비용을 감소시킬 필요가 있다. 전극의 기하학적인 영역/활성-위치 밀도와 관련하여 전극을 분리하는 값비싼 이온 전도성 막의 비용 때문에, 낮은 활성-위치 밀도를 갖는, 더 싸지만 덜 활성적인 전극을 이용함으로써 비용을 절감시키는 것은 막 비용을 증가에 의하여 상쇄가 된다. 더구나, 감소한 활성 위치 밀도는 두께가 더 두꺼운 전극을 이용한다고 하여도 상쇄가 되지 않는다: 이는 또한 활성 가스들의 이동을 방해한다. 예컨대, 그 중에서도 Lefevre et al., Science, 324, 71(2009)에 공개된 것에 의하여 소위 Fe/C/N 전극들의 참고가 될 것이다. 이들은 전이 주파수, 예컨대 시간 당 활성 위치 당 생산되는 전자의 수를 갖는데, 이는 백금 전극에 비교할 만하지만, 아직 낮은 활성-위치 밀도를 갖는다.일본특허출원 JP 10 214630 A는 고분자 전해질 연료전지에 귀금속 및 희토류금속을 포함하는 이원 합금의 용도를 밝히고 있다. 이 출원에 따른 합금은 20 중량% 또는 그 이상의 "금속간 화합물(intermetallic compounds)"를 포함한다. 이것은 합금의 20% 또는 그 이상이 단일 규칙 상(single ordered phase)으로 존재한다는 것을 의미하는 것으로 해석된다. 상기 합금의 나머지 부분이 무엇으로 구성되어 있는지는 완전히 밝혀지지 않았으나, 아주 잘 밝혀지지는 않은 비율의 구성성분 금속으로 나타날 것이다. 합금 전체가 전기화학적 촉매로 작용한다.한국특허출원 KR 2003 0030686은 전자 튜브(electron tube)를 위한 금속 캐소드를 보여주는데, 이는 주된 성분으로 Pt5La, Pt3Sc, Pt2Ti, Pt4Y, Pt3Y, Pt5Hf, PtEr, 또는 Pt5Ce를 갖고, 0.1~20 중량%의 몰리브덴, 탄탈륨 및 텅스텐으로 구성되는 군으로부터 선택되는 하나 또는 그 이상의 금속을 갖는 금속 합금을 포함한다.상기 캐소드는 또한 0.5~25 중량%의 바륨, 스트론튬, 및 칼슘으로 구성되는 군으로부터 선택되는 하나 또는 그 이상의 원소를 포함한다. 그러나, 캐소드가 전자 튜브 외 다른 용도로서 유용하다는 암시는 없다.그러므로, 순수한 백금에 비교하여 산소 환원에 대한 촉매 활성이 증가한 전극 합금 물질을 제공하는 것이 본 발명의 목적이다. 더 나아가, 본 발명의 목적은 순수한 백금에 비하여 비슷한 활성-위치 밀도를 유지하면서도 더 낮은 비용으로 전극 합금을 제공하는 것이다. 본 발명의 또다른 목적은 Pt보다 뛰어난 활성 증강이 연장된 시간 동안 안정적인 전극 합금 물질을 제공하는 것이다.
[ 발명의 개요 ]

[ 해결하려는 과제 ]
순수한 백금에 비교하여 산소 환원에 대한 촉매 활성이 증가한 전극 합금 물질을 제공하는 것이 본 발명의 목적이다. 더 나아가, 본 발명의 목적은 순수한 백금에 비하여 비슷한 활성-위치 밀도를 유지하면서도 더 낮은 비용으로 전극 합금을 제공하는 것이다. 본 발명의 또다른 목적은 Pt보다 뛰어난 활성 증강이 연장된 시간 동안 안정적인 전극 합금 물질을 제공하는 것이다.
[ 과제의 해결 수단 ]
본 발명의 발명자들은 전술한 목적이, Pd, Pt 및 이들의 혼합물로부터 선택되는 하나 또는 그 이상의 귀금속, 및  Sc, Y 및 La로 구성되는 군으로부터 선택되는 적어도 하나의 다른 원소를 포함하는 합금을 포함하는 전극으로서, 상기 합금은 전도성 지지 물질 상에 지지되는 전극을 제공함으로써 본 발명의 일측면에서  달성될 수 있다는 것을 발견하였다.
[ 발명의 효과 ]
본 발명의 전극이 순수한 백금보다 12배까지 더 활성적이라는 것이 발견되었다. 아울러, 본 발명의 전극이 백금보다 비싸지 않은 금속으로 된 합금이기 때문에, 전극의 비용은 활성-위치 밀도를 유지하는 동일 시간 동안 감소한다.
[ 도면의 간단한 설명 ]
도 1은 연료전지의 도식을 나타내는 계통도로, 여기서 본 발명의 촉매가 연료전지의 전극에 이용된다.도 2는  Pt, Pt3Sc, Pt3Y, Pt5Y 및 Pt5La의 X-레이 회절 기록(diffraction traces)를 포함한다.도 3은 Ar+ 스퍼터 세척된 (A)Pt3Sc 및 (B)Pt3Y의 AES 스펙트라를 포함한다.도 4는 (A)Pt, (B)Pt3Sc 및 (C)Pt3Y에 있어서, 2mM Cu2+의 존재 및 부재 시 측정된 순환 전압전류도를 포함한다.도 5는 (A) O2 포화된 전극(애노드 범위만이 나타남)에서의 Pt, Pt3Sc 및 Pt3Y의 순환 전압전류도, 및 (B) (A)와 동일 조건 하, Pt3Y 및 Pt3Sc에 대하여만 첫 번째 안정적 순환(실선) 과 90 분 후 순환(점선)을 비교한 것을 나타낸다.도 6은 운동 전류 밀도, jk로 표현된,  Pt, Pt3Sc, Pt5Y, Pt5La, 및 Pt3Y에 대한 전극 포텐셜 U의 작용으로서, 특정 활성을 나타내는 전계도이다.도 7은 도 6에 나타낸 데이터로부터 Pt(jk/jkPt)에 상대적이며, 리니어 스케일 상에 표시된 활성 증강을 나타내는 전계도이다.도 8은 Pt3Y의 angle resolved XPS 수직분포 분석(angle resolved XPS depth profile)에 의한 합금의 Pt-외피를 나타내는 전계도이다.
[ 발명을 실시하기 위한 구체적인 내용 ]
본 발명의 개요본 발명의 발명자들은 전술한 목적이, Pd, Pt 및 이들의 혼합물로부터 선택되는 하나 또는 그 이상의 귀금속, 및  Sc, Y 및 La로 구성되는 군으로부터 선택되는 적어도 하나의 다른 원소를 포함하는 합금을 포함하는 전극으로서, 상기 합금은 전도성 지지 물질 상에 지지되는 전극을 제공함으로써 본 발명의 일측면에서  달성될 수 있다는 것을 발견하였다.또다른 측면에서, 본 발명은 본 발명의 전극을 포함하는, 연료전지와 같은, 전기화학 전지에 대한 것이다.추가적인 관점에서, 본 발명은 전기화학적 촉매로서 본 발명의 합금의 용도와 관련된다.추가적인 관점에서, 본 발명은 본 발명의 합금의 용도와 관련되는데, 상기 합금은 순수한 귀금속의 표면층을 포함하고, 상기 층은 본 출원 전체에서 귀금속 외피(skin)(예컨대, Pt 외피)로 기재된다.본 발명의 전극이 순수한 백금보다 12배까지 더 활성적이라는 것이 발견되었다. 아울러, 본 발명의 전극이 백금보다 비싸지 않은 금속으로 된 합금이기 때문에, 전극의 비용은 활성-위치 밀도를 유지하는 동일 시간 동안 감소한다.정의 및 명명합금합금은 금속 매트릭스의 하나 또는 그 이상의 원소의 부분 또는 완전한 고용체(solid solution)이다. 완전한 고용체 합금은 단일 고상 미세구조를 주는 반면, 부분 고용체는 열(열 처리) 과정에 의존적인 분포와 동일한 둘 또는 그 이상의 상을 준다. 합금은 보통 구성 원소의 그것과는 다른 특성을 갖는다.금속간 화합물본 발명에서, "금속간 화합물(intermetallic compound)"는 단일 규칙 상(single ordered phase)으로서 존재하는 그 합금들을 가리킨다. 합금들은 필연적으로 규칙적으로(ordered) 되거나 단일 상일 필요가 없다.전기화학적 촉매본 발명에서, "전기화학적 촉매"는 전기화학적 반응에 참여하는 촉매이다. 촉매 물질은 공정에서 소비되지 않고 화학 반응의 속도를 조절하고 증가시킨다. 전기화학적 촉매는 전극 표면에서 작용하거나 전극 표면 그 자체일 수 있는 촉매의 특정한 형태이다. 전기화학적 촉매가 혼성으로 작용하는 경우, 그것은 전형적으로 평판형 백금 표면 또는 백금 나노입자와 같은 고형이다. 전기화학적 촉매가 코디네이션 복합체 또는 효소와 같이 동종으로 작용할 때, 그것은 액상이 될 것이다. 전기화학적 촉매는 전극과 반응물 사이에 이동하는 전자를 돕고/돕거나 전체적인 반반응에 의하여 설명되는 중간체 화학물질의 형성을 촉진한다.전기화학 전지본 발명에서, "전기화학 전지"는 전류의 흐름에 의한 화학 반응을 포함하며, 기전력(전압) 및 화학 반응으로부터 전류, 또는 그 역을 만드는데 사용하는 장치이다. 상기 전류는 도체의 서로 다른 말단에서 전자를 방출하고 받아들이는 반응에 의하여 생긴다. "전기화학 전지"는 적어도 두 개의 전극 및 전극을 분리하는 적어도 하나의 전해질을 포함한다. 전해질은 용액일 수도 있고, 상당량의 양의 전자가 통과하는 것을 허용하지 않고, 이온이 통과하여 전체 전지에 걸쳐 전하적 중성을 회복하게 하는 이온 전도성 막일 수도 있다. 전기화학 전지의 적절한 전해질은 당업자에게 널리 알려져 있다. 연료전지와 같은, 특정 타입의 전기화학 전지의 적절한 전해질의 한 예는  Nafion��이다. 적절한 액상 전해질의 예는 인산이다.연료전지본 발명에서, "연료전지"는 연료와 산화제 사이의 반응 에너지가 전기 에너지로 직접 전환되는 연료화학 전지이다. 전형적인 연료전지는 도 1에 제시되어 있다. 연료전지에 적절한 연료의 예는 수소 가스, H2 및 메탄올이다. 전형적인 산화제는 산소 가스, O2이다. 전도성 지지체"전도성 지지 물질" 또는 "전도성 지지체"라는 용어는 끽해야 700 옴계(ohm meter)의, 바람직하게는 끽해야 1 옴계의, 가장 바람직하게는 끽해야 0.001 옴계의 20 ℃에서 고유 저항을 갖는 고형 물질을 의미한다. 본 발명에서 이용된 "전도성 지지 물질"는 연료전지와 같은 전기화학 전지에 사용하는데 적합하다. 본 발명의 일부 실시예에서, 상기 전도성 지지 물질에는 가스 분자가 투과될 수 있는 것이 바람직할 수 있다."전도성 지지 물질" 또는 "전도성 지지체"라는 용어는 또한 전극 백킹 층 또는 임의의 다른 전도성 수단을 갖는 비전도성 지지 물질을 포함하며, 상기 전도성 수단은 비전도성 지지 물질을 전기화학적 촉매 물질과 접촉하게 하도록 하여 지지 물질 상에 두는 식으로 상기 비전도성 지지 물질에 부착한다. "전도성 지지 물질"의 이러한 타입의 한 예는 US 5,338,430 및 US 6,040,077에서 알 수 있는데, 이들은 들 다 그 전체로서 여기에 포함된다. US 6,040,077은 소위 위스커(whiskers)라 불리는 유기, 비전도성 지지 물질 상에 위치한 Pt 또는 Pt/Ru를 갖는 PEM 연료전지를 개시한다. 위스커는 기판 상에 성장하는 바늘 모양의 나노구조이다. 비전도성 지지 물질을 갖는 US 6,040,077의 촉매 전극은, 완벽한 전류 순환을 위하여 ELATTM 전극 백킹 물질로 덮인다.애노드 및 캐소드전기화학 전지의 전극은 애노드 또는 캐소드를 가리킨다. 애노드는 전극으로서, 전자가 전지에서 방출되고 산화가 일어나는 곳으로 정의되며, 캐소드는 전극으로서, 전자가 전지로 들어오고 환원이 일어나는 곳으로 정의된다. 전극은, 전지의 디자인과 더불어, 전지에 적용되는 전압에 따라 애노드 또는 캐소드가 될 수 있다.이온 전도성 막전기화학 전지에서 전기화학적 순환을 만들기 위하여, 전극들은 이온 전도성 막에 의하여 분리될 수 있다. 전극을 분리하는 막은 이온이 하나의 전극에서 다른 하나로 확산하는 것을 허용하나, 연료 및 산화제 가스는 서로 떨어져 있도록 한다. 그것은 또한 전자의 흐름을 방지하여야 한다. 막을 가로질러 연료 또는 산화제 가스가 확산하거나 누출되는 것은 단락이나 촉매 독과 같은 바람직하지 않은 결과를 야기할 수 있다. 만약 전자가 막을 통과하여 이동한다면, 장치는 완전히 또는 부분적으로 숏 아웃(short out)되고, 생산된 유용한 전력은 제거되거나 감소된다. 적합한 이온 전도성 막은 나피온(Nafion), 규소 산화물 나피온 합성물, 폴리퍼플루오르술폰 산(polyperfluorosulfonic acids), 폴리아릴렌 티오에스터 술폰(polyarylene thioether sulfones), 폴리벤즈이미다졸(polybenzimidazoles), 알칼리 금속 수소 황산염(alkali-metal hydrogen sulfates), 폴리포스파젠(polyphosphazenes), 설폰화된 (PPO)(sulfonated (PPO)), 실리카폴리머 합성물(silicapolymer composites), 유기-아미노 음이온 교환막(organo-amino anion exchange membranes) 등을 포함하나 이에 제한되는 것은 아니다.연료전지에 사용하는데 적합한 이온 전도성 막은 일반적으로 매우 비용이 많이 들며, 연료전지의 상업적인 실행가능성은, 적어도 부분적으로는, 연료전지에 사용되는 이온 전도성 막의 양을 최소화하는데 달려 있다.나노입자연료전지와 같은 애플리케이션에서, 본 발명의 전기화학적 촉매는 나노입자의 형태로 유리하게 적용될 수 있다. 일반적으로, 나노입자들은 무게에 비해 넓은 표면적의 이점을 갖는데, 이는 촉매와 같이 넓은 표면적이 유리한 애플리케이션에서 이들을 흥미롭게 만든다. 매우 비싼 촉매의 경우, 상기 무게에 대한 표면적의 비율은 명백히 더더욱 중요하다.본 발명의 전기화학적 촉매 물질은 당업계에 널리 알려진 방법을 적용함으로써 연료전지에 이용하는데 적합한 나노입자로 전환될 수 있다. 이러한 방법의 예는, 그 중에서도, US 5,922,487, US 6,066,410, US 7,351,444, US 2004/0115507, 및 US 2009/0075142에서 찾아볼 수 있다.귀금속 외피본 발명에서, "귀금속 외피"라는 용어는, 본 발명에서 사용된 합금이, Angle Resolved X-ray Photoelectron Spectroscopy (ARXPS)로 측정하여, 대략 0%의 하나 또는 그 이상의 다른 금속의 상대적인 강도를 갖는 것과 동시에, 합금 표면 또는 그 근처에서 대략 100%의 귀금속의 상대적인 강도를 갖는 때의 덮개를 가리킨다. 귀금속 외피를 넘어서면, 예컨대, 합금의 표면 내로 더욱 깊게, 귀금속 및 합금의 하나 또는 그 이상의 추가적인 금속의 상대적인 강도들은, 예컨대 Pt3Y에 상응하는, 합금의 대규모 조성물에 상응하는 정치(constant values)에 도달할 것이다.본 발명의 구현예본 발명은 귀금속 합금을 포함하는 전극에 대한 것이다. 귀금속은 연료전지 또는 전기분해 전지와 같은 전기화학 전지의 가장 좋은 촉매들로 당업계에 알려져 있다. 귀금속 합금을 이용하는 대신, 매우 비싼 귀금속을 덜 비싼 금속으로 대체함으로써 전극의 값을 감소시키는 것 뿐 아니라, 전극의 활성을 증가시키는 것도 가능하다. Cr, Co, V 및 Ni과 같은 다른 전이 금속으로, 백금 및 팔라듐과 같은 이들 귀금속 합금을 개발하는데 많은 노력들이 있었다. 그러나 이들 선행 기술 합금 촉매를 사용한 연료전지는 주어진 전류 밀도에서의 오퍼레이팅 포텐셜(operating potential)이 시간이 경과함에 따라 순수한 Pt 전기화학적 촉매를 사용한 연료전지의 그것보다 감소한다. 이들 선행 기술 합금 촉매들의 리뷰는 Gasteiger et al, Appl. Catal. B-Environ 56, 9-35 (2005)에서 찾아볼 수 있다. 본 발명을 이용함으로써,  Sc, Y 및 La로 구성된 군으로부터 선택된 원소를 포함하는 귀금속 합금은, 전극의 활성을 증가시키면서도 안정성을 보장함으로써, 놀랍게도 두 문제들을 해결하고 있다. Pt3Y 전극의 활성은, 도 7에 나타난 바와 같이, 순수한 Pt 전극보다 높은 크기 상태만큼 될 수 있다.또한 본 발명의 전극이 포함하는 합금은 합금의 표면에 귀금속 상층-소위 귀금속 "외피"를 형성한다. 이는 PEM 연료전지의 산성 조건 및 높은 포텐셜 하 전극의 안정성을 보장하기 위하여 중요하다.본 발명은 전도성 지지체 상에 지지되는 전기화학적 촉매 합금에 대한 것이다. 상기 지지체는 몇 가지 다른 목적을 갖는다. 첫째로, 그것은 매우 얇은 층에 매우 넓은 영역에서 지지체 상 위치할 수 있는 촉매 물질을 단순히 지지하는 목적으로 쓰인다. 이는 촉매의 넓은 표면 영역을 덮기 위하여 필요한 다량의 촉매 물질을 최소화하는데 이점을 갖는다. 이러한 효과를 최적화하기 위하여, 다양한 표면 투과성 및 거칠기를 갖고 제조된 지지체는 지지체, 그리고 이로써 촉매의 표면적을 증가시킬 수 있다. 또한 탄소나노튜브와 같은 더욱 이래적인(exotic) 지지체는 이러한 목적으로 연구되어 왔다. 게다가, 촉매의 활성 부위로의, 또한 이로부터의 전자(및 어떤 경우는 이온) 전도를 위한 경로를 제공함으로써, 지지체는 전도성 물질로도 작용한다. 최종적으로, 가스가 촉매로 이동하는 것을 촉진하기 위하여 지지체는 또한 가스 투과성이 될 수도 있다.본 발명의 하나의 구현예에서, 합금에 사용되는 귀금속은 백금이다. 백금은 오랫동안 음극(캐소드) 반응을 위한 최고의 촉매 중 하나로 알려져 왔다. 결점 중 하나는 너무 높은 비용이다. Pt 또는 더 싼 물질과의 합금 또는 이들 모두의 박막을 위치시키는 것과 같은 비용 효율을 개선하려는 시도가 몇몇 있었다. 본 발명에 따라 합금함으로써, 합금의 증가된 활성 및 대체 금속(Sc, Y, La)의 더 싼 비용 때문에 금속은 매우 소량만이 사용될 수 있다.Sc, Y 및 La 군으로부터 선택된 금속과 귀금속과의 합금은, 에너지들을 합금하는 것을 선호하였던 선행기술의 합금과 비교할 때 이점을 갖는다. 이러한 합금들의 전형적인 합금 에너지들(합금의 형성 열-대체되는 금속의 열 에너지 및 합금의 열 에너지 사이의 차이로서 계산됨)은 -0.3 to 0.05 eV/원자의 범위에 있으나, 본 발명의 합금은 1 eV/원자까지의 합금 에너지를 가지며, 그러므로 열역학적으로 훨씬 더 안정하다.본 발명의 한 측면은 Pd, Pt, Au 및 이들의 혼합물로부터 선택되는 하나 또는 그 이상의 귀금속, 및 Sc, Y 및 La로 구성되는 군으로부터 선택되는 적어도 하나의 다른 원소를 포함하는 합금을 포함하는 전극에 대한 것으로, 상기 합금은 전도성 지지 물질 상에 지지된다.상기 합금의 귀금속은 백금, 금 또는 팔라듐, 더불어 그들의 혼합물이 될 수 있다. 하나의 구현예에서, 귀금속은 상당히 순수한 백금이다. 또다른 구현예에서, 상기 귀금속은 상당히 순수한 팔라듐이다. 본 발명의 구현예에서, 상기 합금은 백금 및 팔라듐의 혼합물을 포함하며, 상기 혼합물은 백금 및 팔라듐을 원자비 1:1과 같은 임의의 비율로 포함할 수 있다.금은 상기 합금의 표면 사에 그것을 위치시킴으로써, 본 발명의 전극에 포함될 수 있다. 예로서, 금은 백금/이트륨(yttrium) 합금의 표면 상에 위치할 수 있다.본 발명의 문맥에서, "상당히 순수한 백금"과 같은 상당히 순수한 금속 또는 합금과 관련해서, 그것은 예컨대, 당업자가 적용하는 정상적인 측정 불확실성의 제한 내에서, 전극의 활성과 같은, 본 발명의 전극의 물성을 심각하게 변화시키지 않는, 어느 정도의 불순물을 갖는 합금 또는 순수한 금속을 포함하는 것을 의미한다.본 발명의 전극의 합금은 스칸듐(scandium),이트륨 및 란타늄(lanthanum), 및 이들의 혼합물로 구성된 군으로부터 선택되는, 하나 또는 그 이상의 추가적인 원소, 하나 또는 그 이상의 비-귀금속들을 포함한다. 하나의 구현예에서, 상기 하나 또는 그 이상의 추가적인 원소는 스칸듐, 이트륨, 란타늄 및 이들의 혼합물로 구성된 군으로부터 선택된다. 추가적인 구현예에서, 상기 추가적인 원소는 상당히 순수한 이트륨이다. 또다른 구현예에서, 상기 추가적인 원소는 상당히 순수한 란타늄이다.발명의 하나의 구현예에서, 전극의 합금은 백금 및 스칸듐의 상당히 순수한 혼합물로 구성된다. 발명의 다른 구현예에서, 전극의 합금은 백금 및 이트륨의 상당히 순수한 혼합물로 구성된다. 또다른 구현예에서, 전극의 합금은 백금 및 란타늄의 상당히 순수한 혼합물로 구성된다.전술한 바와 같이, 본 발명은 또한 귀금속의 혼합물 및/또는 추가적인 비-귀금속의 합금을 포함하는 전극에 대한 것이다. 그러므로 상기 합금은 또한 삼원합금 또는 사원합금일 수 있다. 다섯 또는 그 이상의 금속의 혼합물 역시, 본 발명에서 포함하는 대로, 고려된다.본 발명의 전극에서, 하나 또는 그 이상의 귀금속 및 하나 또는 그 이상의 추가적인 원소들, 하나 또는 그 이상의 비-귀금속 사이의 비율은 다양할 수 있다. 추가적인 구현예에서, 본 발명은 전극에 대한 것으로, 하나 또는 그 이상의 귀금속 및 하나 또는 그 이상의 추가적인 원소들 사이의 원자비는 1:20 내지 20:1의 범위, 예컨대, 1:2 내지 6:1과 같은, 바람직하게는 1:1 내지 5:1, 더욱 바람직하게는 2:1 내지 4:1, 더더욱 바람직하게는 2.5:1 내지 3.5:1의 범위와 같은 1:3 내지 8:1의 범위 내에 있다.추가적인 구현예에서, 본 발명은 전극에 대한 것으로, 하나 또는 그 이상의 귀금속 및 하나 또는 그 이상의 추가적인 원소들 사이의 원자비는 예컨대, 5:1 내지 3:1의 범위 내와 같은 10:1 내지 2.8:1의 범위인, 20:1 내지 2.5:1의 범위 내에 있다.이들 범위들 밖의 원자비를 갖는 전극들은 PEM 연료전지에 포함될 수 있다. 그러나 귀금속 또는 비-귀금속들의 초과량은, 앞에서 지적한 원자비 범위 내의 조성물을 갖는 촉매만 남기고 녹게 된다.그러므로, 본 발명은 1:20 및 20:1 사이의 원자비의 백금 및 스칸듐을 포함하는 합금, 예컨대, 1:2 및 6:1 사이와 같으며, 바람직하게는 1:1 및 5:1 사이이고, 더욱 바람직하게는 2:1 및 4:1 사이이며, 더더욱 바람직하게는 2.5:1 및 3.5:1 사이인 1:3 및 8:1 사이의 합금을 포함하는 전극을 포함한다. 게다가, 본 발명은 1:20 및 20:1 사이의 원자비인 백금 및 이트륨을 포함하는 합금, 예컨대, 1:2 및 6:1 사이와 같고, 바람직하게는 1:1 및 5:1 사이이며, 더욱 바람직하게는 2:1 및 4:1 사이이고, 더더욱 바람직하게는 2.5:1 및 3.5:1 사이인 1:3 및 8:1 사이의 합금을 포함하는 전극을 포함한다.또한 추가적인 구현예에서, 본 발명은 그 합금이 Pt3Y인 전극에 대한 것이다. 본 발명의 문맥에서, "Pt3Y"는 3:1의 원자비인 Pt 및 Y의 혼합물이다. 당업자는 본 발명의 이 구현예에 따른 전극의 조성물을 측정하는 동안 정확한 3:1의 비율로부터 약간 벗어나는 측정 비율에 도달할 수 있다. 그러나 상기 벗어나는 것이 당업자에게 받아들여지는 정상적인 불확실성의 제한 내인 한, 그것은 3:1과 상당히 동일한 측정된 조성물을 갖는 전극이 또한 본 발명의 범위 내에 포함된다는 것으로 예측된다.또한 추가적인 구현예에서, 본 발명은 그 합금이 Pt5Y인 전극에 대한 것이다. 본 발명의 문맥에서, "Pt5Y"라는 용어는 5:1의 원자비인 Pt 및 Y의 혼합물이다. 당업자는 본 발명의 이 구현예에 따른 전극의 조성물을 측정하는 동안, 정확한 비율 5:1을 약간 벗어나는 측정된 비율에 도달할 수 있다. 그러나 그것은, 상기 벗어나는 것이 당업자가 받아들이는 정상적인 불확실성 제한 내인 한, 5:1과 상당히 동일한 측정된 조성물을 갖는 전극 역시 이 구현예의 범위에 포함된다는 것으로 예측된다.또한 추가적인 구현예에서, 본 발명은 그 합금이 Pt3Sc인 전극에 대한 것이다. 본 발명의 맥락에서, "Pt3Sc"라는 용어는 3:1의 원자비의 Pt 및 Sc의 혼합물이다. 당업자는 본 발명의 이 구현예에 따른 전극의 조성물을 측정하는 중에, 정확한 비율 3:1로부터 약간 벗어나는 측정 비율에 도달할 수 있다. 그것은 그러나, 상기 벗어나는 것이 당업자에게 받아들여지는 정상적인 불확실성 제한 내에 있는 한, 3:1과 상당히 동일한 측정된 조성물을 갖는 전극 역시 이 구현예의 범위에 속한다는 것으로 예측된다.또한 추가적인 구현예에서, 본 발명은 그 합금이 Pt5La인 전극에 대한 것이다. 본 발명의 문맥에서, "Pt5La"라는 용어는 5:1의 원자비인 Pt 및 La이 혼합물이다. 당업자는, 본 발명의 이 구현예에 따른 전극의 조성물을 측정하는 중, 정확한 비율 5:1로부터 약간 벗어나는 측정 비율에 도달할 수 있다. 그러나 그것은, 상기 벗어나는 것이 당업자가 받아들이는 정상적인 불확실성 제한 내에 있는 한, 5:1과 상당히 동일한 측정 조성물을 갖는 전극 역시 이 구현예의 범위에 속한다는 것으로 예측된다.전술한 바와 같이, 합금은 본 문맥에서 "금속간 화합물"로 지칭되는 단일 규칙 상(single ordered phase)로 존재할 수 있다. 현재 바람직한 구현예에서, 본 발명에 따른 전극의 합금은 금속간 화합물을 최소한 75 중량%, 80 중량%, 85 중량%, 90 중량%, 또는 95 중량%와 같은, 최소한 70 중량%로 포함한다. 다른 구현예에서, 합금은 금속간 화합물만을 주로 포함한다.예컨대, 그 합금이 Pt3Y인 구현예는 최소한 70% 금속간 화합물, 즉, 최소한 Pt3Y의 70%가 단일 규칙 상인 것을 포함할 수 있다.추가적인 구현예에서, 본 발명에 따른 전극의 합금이 Pt5La, Pt3Sc, Pt4Y, 또는 Pt3Y인 경우, 상기 전극은 또한 몰리브덴, 탄탈륨 및 텅스텐으로 구성된 군으로부터 선택되는 하나 또는 그 이상을 0.1 내지 20 중량%;및 바륨, 스트론튬 및 칼슘으로 구성되는 군으로부터 선택되는 하나 또는 그 이상의 원소를 0.5 내지 25 중량% 포함하지 않는다.추가적인 측면에서, 본 발명은 본 발명에 따른 전극을 포함하는 전기화학 전지에 대한 것이다.본 발명의 전극이 전기화학 전지의 임의의 타입에 사용될 것으로 예상되기는 하지만, 본 발명의 발명자들은 그것이 화학적 에너지를 전기적 에너지르 전환시키는 연료 전지에 특히 유용하다는 것을 발견하였다. 그러므로, 하나의 구현예에서, 본 발명은 연료 전지인 전기화학 전지에 대한 것이다. 본 발명의 전극은 저온 연료 전지, 즉, 0 ℃ 내지 300 ℃의 범위와 같은 300 ℃ 미만에서 작동하는 연료 전지에 특히 유용하다.본 발명의 전극은 전기화학 전지의 디자인 및 전압에 의존하며, 전기화학 전지의 캐소드 또는 애노드로서 기능할 수 있다. 그러나 본 발명의 전극은 바람직하게는 캐소드로서 사용된다. 바람직한 구현예에서, 본 발명의 전극은 연료 전지에서 캐소드로 사용된다.또한 추가적인 측면에서, 본 발명은 전기화학적 촉매로서 여기에서 정의되는 합금의 용도와 관련된다.추가적인 측면에서, 본 발명은 여기에서 정의된 대로, O2와 같은 산화제 및 H2 또는 메탄올과 같은 산화될 수 있는 연료를 저온 연료 전지와 같은 연료 전지에, 공급하는 단계를 포함하는 전기적 에너지의 생산 방법에 대한 것이다.본 발명의 다른 구현예는 임의의 다른 구현예들과 결합할 수 있다.본 명세서 전체에 걸쳐, "포함하는" 또는 "포함한다"는 다른 가능한 요소 또는 단계를 배제하지 않는다. 또한 "하나" 또는 "일" 등과 같은 언급은 복수를 배제하는 것으로 해석돼서는 안된다.실시예들전극들각각의 전극은 지름이 5mm였다(0.196 cm2 표면적(geometric surface area). 합금들은 합금 생산 업계에 널리 알려진 기술에 따라 표준 합금으로서 생산되었다. 설명하자면, 전 세계의 몇몇 제공 업체들은 표준 지침에 따라 합금을 생산할 것이다. 이러한 제공 업체 중 하나가 독일의 마텍 게엠베하(Mateck GmbH)이다. 이들 실시예들에서 사용한 Pt3Y, Pt5Y, Pt5La 및 Pt3Sc 전극들의 설명: 지름 5 +/- 0.01mm × 두께 3 +/- 0.5mm, 순도 99.95%이며, 한 면이 연마(polish)됨. 각각의 전극의 대량 조성물은 PANalytical X'Pert PRO 기기를 이용하여, X-선 회절(X-ray diffraction)(XRD)을 이용하여 확인되었다. 이러한 측정의 결과는, Pt, Pt3Y, Pt5La 및 Ir5Ce의 참조 패턴과 함께 도 2.에서 보여준다. Pt, Pt3Y 및 Pt5La의 패턴들은, 분말 회절 파일  데이터베이스로부터 이들 화합물의 각각의 참조 트레이스(traces)에 상응한다. Pt3Sc 및 Pt5Y에 이용할 수 있는 참조 데이터는 없었다. 그러나, Pt3Sc 및 Pt5Y의 XRD 트레이스는 각각 Pt3Y 및 Ir5Ce로서 동일한 결정 공간 그룹에 해당한다. 이러한 데이터에 의하라 때, 각각의 전극 중 다수는 중요한 이차 상의 존재 없이, 단일 금속간 상으로 절충되었다.AES 분석전기화학적 측정을 하기 전에, 전극들을 초고진공(ulltra high vacuum (UHV)) 챔버에서 전처리하였다. 쳄버들은 Phi Auger electron spectroscopy (AES)기를 갖추고 있었다. 각각의 디스크들은 AES 스펙트럼이 무시해도 될 정도의 C 및 O가 존재한다고 나타낼 때까지, Ar+로 스퍼터링 세척하였다. AES 스펙트럼은 150 μm의 스팟 크기로 5 keV 가속 전압을 이용하여 30 내지 1030 eV의 범위를 넘게 기록되었다. 이들 스펙트럽들은 금속 표면을 넘어 몇몇의 서로 다른 위치에서 기록되었다. 스퍼터링은 6×6 mm 영역을 넘어, 15 μA의 전류로, Ar+ 이온의 1keV 빔으로 수행되었다. 상기 챔버는 1×10-10 토르 미만의 기저 압력으로 유지되었다.도 3A 및 B는 각각 Pt3Sc 및 Pt3Y의 오거(Auger) 스펙트럼을 나타낸다. Pt3Sc의 경우 대수롭지 않은 O 피크의 예외는 있으나, 모든 피크는 분명히  Pt 및 Y 또는 Sc의 그 특징과 대응된다. 이들 스펙트럼에 따르면, Pt3Sc 디스크 조성물은, 인근 표면 영역에서 ~70% Pt 및 ~30% Sc였고; 또한 Pt3Y의 그것은 ~80% Pt, ~20% Y였다.전기화학적 측정UHV 챔버로부터 전극을 제거하는 몇 초 내에, 깨끗한 전극은 H2로 포화된 초순수 방울(Millipore Milli-Q water, 18 MΩ cm-1)을 이용하여 보호된다. 이는 그 후 젖은 폴리프로필렌 필름 상에 뒤집어져서 올려 두고, 회전 디스크 전극(rotating disc electrode(RDE)의 아버(arbor) 내로 압력을 가하였다.전기화학적 실험들은 컴퓨터에 의하여 통제되며, 바이오-로직 인스트루먼트의 VMP2 퍼텐시오스타트(Bio-Logic Instruments' VMP2 potentiostat)로 수행되었다. RDE 어셈블리들은 파인 인스트루먼트 코포레이션(Pine Instruments Corporation)에 의하여 제공받았다. 표준 3-실 글라스 전지(three-compartment glass cell)를 사용하였다. 각각의 측정 전에, 전지를 뜨거운 질산(10 중량%)로 세척하고, 초순수로 몇 회 씻고(rinse) 초음파 처리 하였다. 전해질인 0.1 M HClO4(Aldrich, TraceSELECT�� Ultra)은 초순수로부터 준비되었다. 상대(counter) 전극은 Pt 와이어였으며, 기준(reference) 전극은 Hg/Hg2SO4 전극이었다:양자 모두 세라믹 프릿(frit)을 이용하여 작업(working) 전극으로부터 분리되었다. 각각의 측정에 따라, 기준 전극의 포텐셜을 동일 전해질에서 가역 수소 전극(RHE)에 대하여 체크하였다. 모든 포텐셜들은 RHE에 대하여 옮겨지고, 옴(Ohmic) 손실로 수정되었다. 측정들은 실온에서 수행되었다(23±2 ℃). RDE는 N2 (N5, Air Products) 포화 전해질 내로 0.05 V의 포텐셜 통제 하 전지 내부로 담그었다. 산소 환원 반응(ORR) 활성 측정은 O2로 포화된 전해질 내(N55, Air Products)에서 수행되었다. Cu 언더포텐셜 디포지션(Cu UPD) 실험은 행잉 메니스커스 컨피규레이션(hanging meniscus configuration) 내에서 수행되었다.Cu 언더포텐셜 디포지션 실험을 위하여, 0.1 M CuO (Aldrich, 99.9999%)을 먼저 0.3 M HClO4 용액 내에 용해시켰는데, 이는 이 용액의 부분 표본을 전해질에 가하여 2 mM 농도의 Cu2+를 수득하기 전해 수행한다.  Cu의 언더포텐셜 디포지션은 전극의 실제 표면적을 추정하기 위하여 사용되며, Green 및 Kucernak (J. Phys. Chem. B 106 (2002), 1036)의 절차를 따른다. Cu2+의 존재 하, 흡수한 Cu가 존재하지 않는다는 것을 확인하기 위하여, 전극에 먼저 100 초 동안 1 V로 극성을 주는데, 이는 Cu의 완전한 단일층을 전기흡착하기(electrosorb) 위하여 추가로 100 초간 0.3 V로 유지하기 전에 수행한다. 포텐셜은 최종적으로 1V로 스캔되어 전극으로부터 Cu를 애노드하게(anodically) 제거한다. 각각의 Pt 표면 원자는 단일 흡착된 Cu 원자에 의하여 덮인다고 가정하면, Cu의 Cu2+에의 전기-흡착의 전하는 420 μC cm-2일 것이다.각분해 X-선 광전자 분광법X-선 광전자 분광법(XPS)는 표면 분석 기술로, 보통 초고진공 조건 하 엑스-시츄(ex-situ) 수행된다(Chorkendorff and Niemantsverdriet, Concepts of Modern Catalysis and Kinetics, 2003). 입사 X-레이 빔이 표면을 칠 때, 광전자들을 발하게 된다. 이들 광전자들의 결합 에너지는  표면 및 표면 영역 근처의 원자들의 화학적 상태 및 원소 조성물의 특징이다. 정상군(normal) 및 샘플에 대한 광전자 분석기의 각의 다양성은 서로 다른 깊이 스케일이 조사되게(probe) 한다. 그러므로, 각분해(angle resolved) XPS는 비-파괴성 깊이 프로파일을 수득하게 한다.실시예1-Cu 언더포텐셜 디포지션(underpotential deposition)도 4는 2mM Cu2+의 존재 및 부존재 하 Pt, Pt3Sc 및 Pt3Y의 전압전류도를 나타낸다. 측정은 0.1M HClO4 내 20 mVs-1에서 행잉 메니스커스 컨피규레이션에서 수행되었다. 실선으로 나타낸, Cu2+ 존재 하 측정된 전압전류도는 완전한 Cu 단일층이 0.3 V에서 흡수된 후 측정되었다. Cu2+ 부존재 하 측정된 전압전류도는 점선으로 나타내었다. 평행선으로 표시된 영역은 Cu를 제거하기(stripping) 위하여 집적시킨 전하에 대응한다. 분명히, Cu2+ 존재 하, 각각의 전극은 구별되는 전압전류 프로파일을 갖는다.이러한 차이에도 불구하고, 모든 전압전류도에서 집적된 Cu 제거 전하는, 전극 조성물에 상관없이, 83±2 μC로 된다. 이는 기하학적이며 미세한 표면 영역들이 동일하다는 것을 제시한다(~0.2 cm2). 만약 Sc 또는 Y의 유의한 양이 전극 표면에 남는다면, 언더포텐셜 디포지션은 이들 위치 상에 있을 수 없을 것이고, 단일층을 형성하기 위하여 감소된 전하가 요구되었을 것이다. Sc 또는 Y 원소의 용해의 경우, 그것을 표면의 주목할만한 거칠기를 유발하였을 것이다. 이러한 경우,Cu 전기-흡착을 위하여 훨씬 높은 전하가 예측될 것이다. 그러므로, 도 4에 나타난 데이터는, 부드럽고 안정적인 Pt-외피가 Pt3Sc 및 Pt3Y의 표면 상에 형성되었다는 결론을 뒷받침한다.실시예 2-전극의 활성ORR에 대한 촉매의 활성은 O2 포화 용액 내에서 순환 전압전류법을 수행함으로써 측정되었고, 이는 도 4(A)에 나타났다. 각각의 전극의 시작은 ~1 V에서 시작되었고, 반응속도론적 지배의 특징인, 전류 내 최초의 기하급수적 증가가 있었다(즉, 전류가 확산에 의하여 제한되지 않음). 낮은 포텐셜에서(~0.7 V 003c# U 003c# ~0.95 V), 전류는, 다량의 이동(확산)이 점점 더 중요한 역할을 하는 혼합 영역(mixed regime)에 도달한다. 이 포텐셜 범위는 연료 전지 애플리케이션에 있어 가장 흥미로운 것으로, 연료 전지의 작동(operating) 포텐셜은 전형적으로 이 범위 내에 있다. 여전히 더 낮은 포텐셜에서, 전류는 그것의 확산 제한 값인 ~5.8 mA cm-2에 다다른다. 혼합 영역에서, 서로 다른 촉매의 ORR 활성은 반파장 포텐셜인 U1/2(즉, 전료가 그것의 확산 제한 값의 반에 도달하는 포텐셜)을 평가함으로써 비교될 수 있다. Pt3Sc는 Pt에 대하여 ~20 mV의 U1/2 내 포지티브 시프트(positive shift)를 보이는 반면, Pt3Y는 ~60 mV의 포지티브 시프트를 보인다. 이들 데이터는 Pt3Y 및 Pt3Sc 양자 모두 Pt를 넘는 중요한 활성 증진을 보인다는 것을 나타낸다. 반파장 포텐셜 내 포지티브 시프트는, 확산 제한 값이 더 높은 포텐셜, 즉, 운동이 순수한 백금보다 더 빠른 것에 다다른다는 것을 의미한다. 현대적인 PEM 연료 전지는 반응가스의 효율적인 전달을 위하여 디자인되었는데, 그러므로 대량 이동 효과는 이차적으로 중요할 뿐이다:전기화학적 운동들은 비효율의 제 1 원인이다(Gasteiger et al., Appl. Catal. B- Environ., 56, 9 (2005)). 도 6에서, 측정된 전류 밀도는 포텐셜, U의 작용으로서, 촉매의 진짜 운동 전류 밀도인 jk를 수득하기 위하여 다량 이동을 위하여 수정된다.산소 환원, jk의 운동 전류 밀도는 하기 식을 이용하여 계산되었다.003c#식003e#1/jk=1/j수단-1/jd이때, j수단은 측정된 전류 밀도이고, jd는 확산 제한 전류 밀도이다.반파장 포텐셜에 의하여 확인된 것과 동일한 촉매 순위가 발견된다:활성은 하기 순서대로 증가한다:Pt 003c# Pt3Sc 003c# Pt3Y.도 7에서, Pt에 대한 Pt3Sc 및 Pt3Y의 활성 증강은 포텐셜 작용으로 표시된다. 0.9 V에서, Pt3Sc는 특정 활성에서 Pt를 넘는 50 % 증가를 보인 반면, Pt3Y는 6배의 개선을 보인다. 0.85 V에서 증강은 거의 Pt3Sc는 2배이고, Pt3Y는 12배이다.추정하면, 활성 증가는 심지어 0.7 V에서도 높고, 연료 전지에서의 포텐셜은 가장 일반적으로 작동한다. 동일한 작동 포텐셜에서의 전류의 이러한 높은 증가는 동일한 배수로 출력 증가를 야기한다. 이것은 상업적으로 가능한 연료 전지를 달성하는 목적에 있어 중요하다.Pt3Y 전극이 임의의 대량, 다결정 금속 표면에 대하여, 현재 조건 하 측정된 가장 높은 ORR 활성을 보인다는 것은 선행 기술에서 알려져 왔다. Pt3Ni(111)의 단일 결정 데이터(Stamenkovic et al., Science, 315, 493 (2007))는 현재 다결정 Pt3Y 샘플에 대한 유사한 활성을 보인 반면, 다결정 Pt3Ni는 그렇게 활성적이지 않다(Stamenkovic et al., J. Phys. Chem. B1 106, 11970 (2002))본 발명의 합금 전극은 도 5(B)에 나타난 것과 같이, 상대적으로 가혹한 조건(0.1M HClO4)이 적용되더라도, 유지되는 순환 하 안정적이다.실시예 3-Pt3Y의 ARXPS본 발명에서 사용한 합금의 귀금속 외피에 대한 증거는 도 8에 제공되는데, 이는 각분해 X-선 광전자 분광 데이터로부터 구성된 것이다. 이는 (실시예 2에서 전술한 바와 같이) 전기화학 전지 내 촉매 활성 mcrwjd에 따라 수득되었다. 이 경우, 외피는 촉매 표면을 산성 전해질에 노출시킴으로써 형성되는데, 여기에는 염기성 금속, Y가 표면층으로부터 자발적으로 용해될 것이다.도 8 a. 및 B.는 표면 노말(normal)에의 분석기의 각의 작용으로써, Pt 4f 및 Y 3d의 강도를 보여준다. 전기화학 전지로부터 XPS 분석 챔버로 이동하는 전자 표면의 과정에서, 표면은 실험실 대기로부터 생기는 유기물의 우발적인 층으로 오염되게 된다. 이것은 예상 외로 반응 조건 하 존재한다. 따라서, Pt 및 Y 피크 모두, 분석이 주로 표면의 인접지를 조사하는 높은 각에서의 강도는 매우 낮다. 그러나 Pt 및 Y 피크 모두 표면 아래 더 깊게 측정한 조사로서, 각이 감소하면 강도가 증가한다.도 8.c.의 깊이 프로파일은  C 및 O의 대응하는 피크에 덧붙여, 도 8.a. 및 7.b.에 나타난 데이터를 결합한 모델에 의하여 구성된다. 특히 도 1.c.에 축의 절대값이 정확하지 않으며, 데이터를 맞추기 위하여 사용한 모델의 입력에 의존한다. 따라서, 데이터는 양적으로 보다는 질적으로 해석되어야 한다. 표면에는, 매우 작은 Pt 신호가 있으며, Y 신호는 없고, 유기 오염으로 구성된 윗층이 있다는 생각을 뒷받침 하는 큰 C 및 O 신호가 있다. 그러나 Pt 피크는 표면으로 거의 1nm인, 100% 상대적 강도의 최대까지 증가하며, C, O 및 Y 신호는 무시할 만 하다. 이는 완전히 Pt로 구성된 촉매 표면에 외피가 있다는 명백한 증거를 제시한다. 외피 아래에는, 깊이가 증가함에 따라, 대량(bulk) 조성물로 대표되는, Y 및 Pt가 모두 상수 강도(constant intensity)에 도달할 때까지, Y 농도의 증가가 있다. 실시예 4-Pt5Y 및 Pt5La운동 전류 밀도는 실시예 2에 기재된 Pt5Y 및 Pt5La와 동일한 방법으로 측정하고 계산하였다. 그 결과는 도 6에서 Pt,  Pt3Sc 및 Pt3Y에 대한 결과와 함께 나타난다. 0.9 V에서 Pt5La 및 Pt5Y는 각각 3 및 5 배의 개선을 보였다. 0.85 V에서 그 증강은 Pt5La 및 Pt5Y 각각에 대하여, 거의 6 및 8배이다. 따라서 촉매 순위는 Pt3Y 003e# Pt5Y 003e# Pt5La 003e# Pt3Sc 003e# Pt로 나타난다.비록 본 발명이 특정된 구현예와 연관하여 기재되었지만, 그것은 어떤 식으로든 본 실시예를 제한하는 것으로 해석되어서는 안될 것이다. 본 발명의 범위는 하기의 특허청구범위에 의하여 제시된다.